ШЛИКЕР ДЛЯ ПОЛУЧЕНИЯ ГЛАЗУРНОГО ПОКРЫТИЯ
CERAMIC SLURRY FOR PRODUCING GLASE COATING

Изобретение касается глазурования термостойкой керамической плитки, печных изразцов.
Известен шликер для получения глазурного покрытия, включающий, вес.ч.: фритта 100; глина 8-10; циркон 2-4; вода 40-45; кремнегель 5-10 [1].
Задача изобретения состоит в получении термостойкого глазурного покрытия на поверхности керамических изделий.
Технический результат достигается тем, что шликер для получения глазурного покрытия, включающий фритту, глину, циркон, воду дополнительно содержит шамот при следующем соотношении компонентов, вес.ч.: фритта 100; глина 4-6; циркон 4-6; вода 40-50; шамот 8-10.
Для приготовления фритты используют следующие компоненты, вес.ч.: глина 4-6; поташ 4-6; бура 24-30; циркон 40-45.
Для приготовления шликера наиболее предпочтительно использование глин Просяновского, Часовъярского, Дружковского, Веселовского месторождений. Шамот получают обжигом глин указанных месторождений.
Возможно введение в шликер в количестве 0,1-10% от его веса окрашивающих добавок (пиролюзита, окиси кобальта, никеля, хрома, железа, меди и др.), а также выпускаемых промышленностью керамических пигментов.
В табл.1 приведены составы шликера, в табл.2 - составы фритты.
Таблица 1
Компоненты смеси
Состав, вес.ч.
1
2
Фритта
100
100
Глина
4
6
Циркон
6
4
Вода
40
50
Шамот
8
10
Таблица 2
Компоненты смеси
Состав, вес.ч.
1
2
Глина
4
6
Поташ
4
6
Бура
30
24
Циркон
40
45
Компоненты (табл.2) дозируют в требуемых количествах и сплавляют при температуре 1400-1500°C. Расплав гранулируют в воду. Компоненты (табл.1) загружают в шаровую мельницу и размалывают до остатка не более 2% на сетке №0056. Полученный шликер наносят на поверхность керамических изделий и обжигают в интервале температур 1000-1150°C. Термостойкость глазурного покрытия - не менее 10 теплосмен.
Источники информации
1. SU 1000432, 1983.